(57)【要約】少なくとも二重層の織物を含んでなる耐貫通性材料において、前記二重層は、第１の織物層と、第２の織物層とを含んでなり、前記第１の織物層は、糸の本数が３．５〜２０本／ｃｍであり、少なくとも２１０ｄｔｅｘの線密度を有し、そして織物重量の少なくとも６５％を占める１組目の糸、および糸の本数が０．５〜１６本／ｃｍでありそして少なくとも５０ｄｔｅｘの線密度を有する２組目の糸で構成され、前記２組目の糸は、前記１組目の糸に対して直角であり、前記２組目の糸の本数／ｃｍに対する前記１組目の糸の本数／ｃｍの比率は＞１である、そして前記第２の織物層は、糸の本数が０．５〜１６本／ｃｍでありそして少なくとも５０ｄｔｅｘの線密度を有する１組目の糸、および糸の本数が３．５〜２０本／ｃｍであり、少なくとも２１０ｄｔｅｘの線密度を有し、そして織物重量の少なくとも６５％を占める２組目の糸で構成され、前記２組目の糸は、前記１組目の糸に対して直角であり、前記１組目の糸の本数／ｃｍに対する前記２組目の糸の本数／ｃｍの比率は＞１である、そして前記第１層の１組目の糸と２組目の糸は、それぞれ、前記第２層の１組目の糸と２組目の糸に対して平行に位置しており、前記第１の織物層の少なくとも１組目の糸および前記第２の織物層の少なくとも２組目の糸が防水剤で処理されていることを特徴とする、前記耐貫通性材料が開示される。【特許請求の範囲】
【請求項１】
少なくとも二重層の織物を含んでなる耐貫通性材料において、
前記二重層は、第１の織物層と、第２の織物層とを含んでなり、
前記第１の織物層は、
糸の本数が３．５〜２０本／ｃｍであり、少なくとも２１０ｄｔｅｘの線密度を有し、そして織物重量の少なくとも６５％を占める１組目の糸、
および
糸の本数が０．５〜１６本／ｃｍでありそして少なくとも５０ｄｔｅｘの線密度を有する２組目の糸で構成され、
前記２組目の糸は、前記１組目の糸に対して直角であり、
前記２組目の糸の本数／ｃｍに対する前記１組目の糸の本数／ｃｍの比率は＞１である、そして
前記第２の織物層は、
糸の本数が０．５〜１６本／ｃｍでありそして少なくとも５０ｄｔｅｘの線密度を有する１組目の糸、および
糸の本数が３．５〜２０本／ｃｍであり、少なくとも２１０ｄｔｅｘの線密度を有し、そして織物重量の少なくとも６５％を占める２組目の糸で構成され、
前記２組目の糸は、前記１組目の糸に対して直角であり、
前記１組目の糸の本数／ｃｍに対する前記２組目の糸の本数／ｃｍの比率は＞１である、そして
前記第１層の１組目の糸と２組目の糸は、それぞれ、前記第２層の１組目の糸と２組目の糸に対して平行に位置しており、
前記第１の織物層の少なくとも１組目の糸および前記第２の織物層の少なくとも２組目の糸が防水剤で処理されていることを特徴とする、
前記耐貫通性材料。
【請求項２】
前記第１の織物層の第１組目および２組目の糸そして前記第２の織物層の第１組目および２組目の糸が防水剤で処理されている、請求項１に記載の耐貫通性材料。
【請求項３】
前記防水剤は、フッ素原子と炭素原子とを含んでなる、請求項１または２に記載の耐貫通性材料。
【請求項４】
前記防水剤は、フルオロアクリレートポリマーの混合物を含んでなる、請求項３に記載の耐貫通性材料。
【請求項５】
前記防水剤で処理された糸は、前記防水剤で処理された糸の重量に対して、約０．１〜約２重量％のフルオロアクリレートポリマーを含んでなる、請求項１〜４のいずれか１つに記載の耐貫通性材料。
【請求項６】
少なくとも前記第１層の２組目の糸の線密度に対する１組目の糸の線密度の比率および前記第２層の１組目の糸の線密度に対する２組目の糸の線密度の比率は＞１である、請求項１〜５のいずれか１つに記載の耐貫通性材料。
【請求項７】
少なくとも前記第１層の２組目の糸の線密度に対する１組目の糸の線密度の比率および前記第２層の１組目の糸の線密度に対する２組目の糸の線密度の比率は＞４．２である、請求項６に記載の耐貫通性材料。
【請求項８】
少なくとも前記第１層の２組目の糸の線密度に対する１組目の糸の線密度の比率および前記第２層の１組目の糸の線密度に対する２組目の糸の線密度の比率は＞５．９である、請求項６または７に記載の耐貫通性材料。
【請求項９】
前記第１層の２組目の糸および前記第２層の１組目の糸のうちの少なくとも一方は０．５〜８本／ｃｍの糸を含んでなる、請求項１〜８のいずれか１つに記載の耐貫通性材料。
【請求項１０】
前記二重層を構成する層の糸は互いに結合されている、請求項１〜９のいずれか１つに記載の耐貫通性材料。
【請求項１１】
前記二重層を構成する層の糸は接着剤によって互いに結合されている、請求項１０に記載の耐貫通性材料。
【請求項１２】
前記第１層の１組目の糸および前記第２層の２組目の糸は、アラミド糸、ポリエチレン糸およびポリ−ｐ−フェニレンベンゾビスオキサゾール（ＰＢＯ）糸から選択される強力糸で構成される、請求項１〜１１のいずれか１つに記載の耐貫通性材料。
【請求項１３】
前記第１層の２組目の糸および前記第２層の１組目の糸は、ポリエステル糸、ポリエチレン糸、ポリプロピレン糸およびアラミド糸から選択される、請求項１〜１２のいずれか１つに記載の耐貫通性材料。
【請求項１４】
前記第１層の１組目の糸および前記第２層の２組目の糸はアラミド糸で構成され、そして前記第１層の２組目の糸および前記第２層の１組目の糸はポリエステル糸で構成される、請求項１〜１３のいずれか１つに記載の耐貫通性材料。
【請求項１５】
前記第１層の１組目の糸の線密度および前記第２層の２組目の糸の線密度は２１０〜６，７２０ｄｔｅｘである、請求項１〜１４のいずれか１つに記載の耐貫通性材料。
【請求項１６】
前記第１層の１組目の糸の線密度および前記第２層の２組目の糸の線密度は４２０〜３，３６０ｄｔｅｘである、請求項１５に記載の耐貫通性材料。
【請求項１７】
前記第１層の１組目の糸の線密度および前記第２層の２組目の糸の線密度は４２０〜１，６８０ｄｔｅｘである、請求項１５または１６に記載の耐貫通性材料。
【請求項１８】
前記第１層の１組目の糸の線密度および前記第２層の２組目の糸の線密度は８４０〜１，１００ｄｔｅｘである、請求項１５、１６または１７に記載の耐貫通性材料。
【請求項１９】
前記第１層の２組目の糸の線密度および前記第２層の１組目の糸の線密度は５０〜２８０ｄｔｅｘである、請求項１〜１８のいずれか１つに記載の耐貫通性材料。
【請求項２０】
前記第１層の２組目の糸の線密度および前記第２層の１組目の糸の線密度は８０〜１４０ｄｔｅｘである、請求項１９に記載の耐貫通性材料。
【請求項２１】
前記第１層の１組目の糸および前記第２層の１組目の糸は縦糸であり、そして前記第１層の２組目の糸および前記第２層の２組目の糸は横糸である、請求項１〜２０のいずれか１つに記載の耐貫通性材料。
【請求項２２】
前記二重層には２つの外側があり、そして前記二重層の外側のうちの少なくとも１方には保護層が設けられている、請求項１〜２１のいずれか１つに記載の耐貫通性材料。
【請求項２３】
請求項１〜２２のいずれか１つに記載の耐貫通性材料から作られた成品。
【発明の詳細な説明】
【技術分野】
【０００１】
本発明は、耐貫通性材料およびそれから作られた成品に関する。
【背景技術】
【０００２】
高強度繊維から作られた防弾チョッキ、ヘルメット、車両パネルおよびシールドのごとき耐貫通性成品は当該技術分野において周知である。多くの用途、特に防弾チョッキの場合、前記繊維は織物または編物の形態で用いられる。この織物にマトリックスを塗布または含浸させることによって硬質防弾性材料を得ることもできるし、マトリックスを全く用いないことによって軟質防弾性材料として用いることもできる。
防弾性織物は、とりわけ、ＥＰ３１０１９９で公知である。それに開示されている織物は、高強度および高弾性率を有する超高分子量ポリマーのフィラメント糸から成っており、その縦糸は横糸とは異なる高分子材料でできている。
ロシア特許ＲＵ２０９６５４２には、ポリｐ−フェニレンテレフタルアミド（ＰＰＴＡ）製の縦糸および横糸を有し、かつ、横糸の線密度に対する縦糸の線密度の比率が４．１７よりも小さい防弾チョッキ用防弾性織物が開示されている。主として、線密度が１４３〜５８８ｄｔｅｘである縦糸および線密度が５８８〜９３０ｄｔｅｘである横糸が開示されており、前記横糸は前記縦糸と同じかまたはそれよりも高い線密度を有する。横糸の線密度に対する縦糸の線密度の比率が１．５９〜４．１７である防弾性織物はたわみ特性が改善されていることが特に強く主張されている。
【０００３】
ＷＯ００／４２２４６には、ある角度で交差して重ね合わされた２層の織物からなる織物の二重層を少なくとも含んでなる耐貫通性材料が開示されている。前記織物は、３．５〜２０本／ｃｍの糸を含んでなり且つ少なくとも４２０ｄｔｅｘの線密度を有する1組目の糸と、０．５〜８本／ｃｍの糸を含んでなり且つ少なくとも５０ｄｔｅｘの線密度を有する２組目の糸で構成され、前記２組目の糸は前記１組目の糸に対して直角であり、そして前記２組目の糸の線密度に対する前記１組目の糸の線密度の比率は＞４．２であり、さらに好ましくは＞７．５である。好ましい実施態様において、前記１組目の糸はｐ−アラミドヤーンでできた縦糸であり、前記２組目の糸はポリエステルヤーンでできた横糸であり、そして前記２組目の糸の本数／ｃｍに対する前記１組目の糸の本数／ｃｍの比率は＞１である。この材料の防弾性能は優れているが、前記２層を交差して重ね合わせる必要性は、製造の簡便性および交差積層工程に伴う弱点が生じてしまうかもしれないという危険性の点から見て不利である。
【発明の開示】
【発明が解決しようとする課題】
【０００４】
故に、本発明の基礎を成す課題とは、従来技術の問題点を示さない耐貫通性材料を提供することである。
耐貫通性材料の中には、防弾性能の低下を招く高い水分吸収率を示すものもある。従って、本発明の基礎を成すもう１つの課題とは、この問題点を軽減することである。
【課題を解決するための手段】
【０００５】
これらの問題点は、少なくとも二重層の織物を含んでなる耐貫通性材料であって、
前記二重層は、第１の織物層と、第２の織物層とを含んでなり、
前記第１の織物層は、
糸の本数が３．５〜２０本／ｃｍであり、少なくとも２１０ｄｔｅｘの線密度を有し、そして織物重量の少なくとも６５％を占める1組目の糸、および
糸の本数が０．５〜１６本／ｃｍでありそして少なくとも５０ｄｔｅｘの線密度を有する２組目の糸で構成され、
前記２組目の糸は、前記１組目の糸に対して直角であり、
前記２組目の糸の本数／ｃｍに対する前記１組目の糸の本数／ｃｍの比率は＞１である、
前記第２の織物層は、
糸の本数が０．５〜１６本／ｃｍでありそして少なくとも５０ｄｔｅｘの線密度を有する１組目の糸、および
糸の本数が３．５〜２０本／ｃｍであり、少なくとも２１０ｄｔｅｘの線密度を有し、そして織物重量の少なくとも６５％を占める２組目の糸で構成され、
前記２組目の糸は、前記１組目の糸に対して直角であり、
前記１組目の糸の本数／ｃｍに対する前記２組目の糸の本数／ｃｍの比率は＞１である、そして
前記第１層の１組目の糸と２組目の糸は、それぞれ、前記第２層の１組目の糸と２組目の糸に対して平行に位置しており、
前記第１の織物層の少なくとも１組目の糸および前記第２の織物層の少なくとも２組目の糸が防水剤で処理されていることを特徴とする、
前記耐貫通性材料によって解決される。
【発明を実施するための最良の形態】
【０００６】
本発明の範囲内において、「糸」という用語は、ステープルヤーン、撚ステープルヤーン、撚フィラメントヤーン、不撚混合ヤーン、好ましくは不撚フィラメントヤーンのごときあらゆる種類の糸を意味する。
本発明による耐貫通性材料の好ましい実施態様において、第１の織物層の１組目および２組目の糸そして第２の織物層の１組目および２組目の糸は防水剤で処理されている。
【０００７】
本発明の範囲内において、原則として、水をはじき、かつ、公知の方法で糸に塗布することができるあらゆる材料を前記防水剤として用いることができる。しかしながら、その撥水能力が高いという理由により、フッ素原子と炭素原子とを含んでなる防水剤、例えばフルオロポリマー、特にフルオロアクリレートポリマーの混合物が好ましい。前記混合物は、例えば、Ｌａｎｇｗｅｉｄ  ａｍ  Ｌｅｃｈ，  ＤＥにあるＣｉｂａ  Ｓｐｅｚｉａｌｉｔａｔｅｎｃｈｅｍｉｅ  Ｐｆｅｒｓｅｅ  ＧｍｂＨ社製のＯＬＥＯＰＨＯＢＯＬ  ＳＭ（登録商標）に含有されている。
【０００８】
本発明による耐貫通性材料の好ましい実施態様において、前記防水剤で処理された糸は、前記防水剤で処理された糸の重量に対して、約０．１〜約２重量％のフルオロアクリレートポリマーを含んでなる。特に好ましいのは、前記防水剤で処理された糸の重量に対して約１重量％のフルオロアクリレートポリマーである。
【０００９】
好ましくは、本発明による耐貫通性材料において、少なくとも、前記第１層の２組目の糸の線密度に対する１組目の糸の線密度の比率および前記第２層の１組目の糸の線密度に対する２組目の線密度の比率は＞１であり、さらに好ましくは＞４．２であり、最も好ましくは＞５．９である。特に有効な比率は、６〜６．６である。
本発明による耐貫通性材料の好ましい実施態様において、前記第１層の２組目の糸および前記第２層の１組目の糸のうちの少なくとも一方は、０．５〜８本／ｃｍの糸を含んでなる。
各層において、少なくとも２１０ｄｔｅｘの線密度を有する糸は、その層の織物重量の少なくとも６５％を占める。これらの糸は、好ましくは、その層の織物重量の少なくとも７０％、さらに好ましくは７５％を占める。
【００１０】
前記２層のそれぞれにおいて、２組目の糸は１組目の糸に対して直角である。通常、これらの糸群は互いにほぼ直交しているが、これは必須ではない。２組目の糸は、１組目の糸に対して９０°以外の角度で配置されていてもよい。前記２層は、交差積層せずに、互いに固定されている。
【００１１】
本発明による耐貫通性材料の好ましい実施態様において、前記二重層を構成する層の糸は、例えばステッチボンディング、好ましくは接着剤によって、互いに結合されている。前記接着剤は、例えば仕上げ剤として糸の上または織物の上に塗布される接着剤でもよい。
また、前記接着剤は、前記二重層の２つの織物層の間に配置される接着剤層であってもよい。
【００１２】
接着剤としては、
−  熱可塑性材料、例えば、ポリエチレン、ポリプロピレン、ポリアミド、ポリエステルまたはこれら材料の混合物のごときポリオレフィン類、
−  エラストマー材料、例えばクラトン（Ｋｒａｔｏｎ）、ゴム、ケイ素等、および
−  熱硬化性材料、例えばエポキシ樹脂、ポリエステル樹脂、フェノール樹脂、ビニルエステル樹脂等が挙げられる。
【００１３】
また、前記第１層の２組目の糸および前記第２層の１組目の糸の少なくとも１部に加圧および／または加熱下において融解する材料を用いることによって、１組目の糸および２組目の糸を、対応する１組目の糸および２組目に結合させるだけでなく、任意に２つの織物層を結合させることも可能である。
前記第１層の１組目の糸および前記第２層の２組目の糸における糸の本数は、３．５〜２０本／ｃｍ、さらに好ましくは４〜１５本／ｃｍ、最も好ましくは５〜１２本／ｃｍである。
前記第１層の２組目の糸および前記第２層の１組目の糸における糸の本数は、０．５〜１６本／ｃｍ、好ましくは０．５〜８本／ｃｍ、さらに好ましくは１〜６本／ｃｍ、最も好ましくは２〜４本／ｃｍである。
前記第１層の１組目の糸（好ましくは縦糸）および前記第２層の２組目の糸（好ましくは横糸）は、強度および弾性率が高い。
【００１４】
本発明による耐貫通性材料の好ましい実施態様において、前記第１層の１組目の糸および前記第２層の２組目の糸は、アラミド糸、ポリエチレン糸およびポリ−ｐ−フェニレンベンゾビスオキサゾール（ＰＢＯ）糸から選択される強力糸から成る。アラミドの場合、さらに好ましくはｐ−アラミド糸、最も好ましくはポリパラフェニレンテレフタルアミド（ＰＰＴＡ）が用いられ、例えばテイジントワロン社製のＴｗａｒｏｎ（登録商標）糸が用いられる。
【００１５】
さらに、本発明による耐貫通性材料は、前記第１層の２組目の糸（好ましくは横糸）と前記第２層の１組目の糸（好ましくは縦糸）とを含んでなるが、それら糸の組成は本発明にとって決定的ではない。しかしながら、これらの糸は高い強度および高い弾性率を示すことが好ましい。これは、特に、第１層の２組目の糸および第２層の１組目の糸が、ポリエステル糸、ポリエチレン糸、ポリプロピレン糸およびアラミド糸、例えばテイジントワロン社製のＴｗａｒｏｎ（登録商標）糸、から選択される場合である。第１層の第２糸群および第２層の第１糸群がポリエステル糸から成っていることが最も好ましい。
【００１６】
本発明による耐貫通性材料の好ましい実施態様において、異なるポリマーからできている縦糸および横糸が選択される。例えば、ｐ−アラミドヤーンでできた縦糸とポリエステルヤーンでできた横糸とを有する織物またはこの逆の組み合わせを有する織物が好ましい。そのような好ましい実施態様についての例としては、第１層の１組目の糸および第２層の２組目の糸がアラミド糸から成り、そして前記第１層の２組目の糸および前記第２層の１組目の糸がポリエステル糸から成る耐貫通性材料が挙げられる。
【００１７】
必要な線密度比が満たされている限り、第１層の１組目の糸の線密度および第２層の２組目の糸の線密度は、少なくとも約２１０ｄｔｅｘ、好ましくは２１０〜６，７２０ｄｔｅｘ、さらに好ましくは４２０〜３，３６０ｄｔｅｘ、よりいっそう好ましくは４２０〜１，６８０ｄｔｅｘ、最も好ましくは８４０〜１，１００ｄｔｅｘとなるように選択される。
第１層の２組目の糸の線密度および第２層の１組目の糸の線密度は、少なくとも５０ｄｔｅｘである。本発明による耐貫通性材料の好ましい実施態様において、第１層の２組目の糸の線密度および第２層の１組目の糸の線密度は、約５０〜２８０ｄｔｅｘであり、最も好ましくは８０〜１４０ｄｔｅｘである。
本発明による耐貫通性材料を効率的に製造するには、第１層の１組目の糸および第２層の１組目の糸が縦糸であり、そして第１層の２組目の糸および第２層の２組目の糸が横糸であることが好ましい。
【００１８】
本発明による耐貫通性材料の好ましい実施態様において、前記二重層には２つの外側があり、そして前記二重層の外側のうちの少なくとも１方には保護層が設けられている。前記保護層は、熱可塑性材料、熱硬化性材料、エラストマー材料またはこれら材料の混合物でもよい。前記保護層は、過度の磨耗による損傷から織物を保護するため、かつ、防弾性能を高めるために用いられる。
本発明による耐貫通性材料は、交差積層されておらず、かつ、任意に互いに結合されている２層の織物から成る少なくとも１つの二重層を含んでなる。「織り」という用語は、平織り、繻子織り、斜子織り、斜文織りなどのごときあらゆる種類の織りを包含する。
【００１９】
本発明による耐貫通性材料は、２層の織物から成る二重層を１層だけ含んでなっていてもよいが、通常は複数の二重層が用いられる。二重層の好適な数は、５〜１００である。６〜３５層の二重層が用いられることが最も好ましい。ある二重層の第１の織物層の１組目の糸は、隣接する二重層の第１の織物層の１組目の糸に対して平行に位置していてもよいし、斜めに位置していてもよい。これらの糸群がある角度を成して互いに固定される場合、その角度は９０°であることが好ましい。
前述のように、二重層同士は、接着剤層を用いてまたはステッチングによって、互いに固定させてもよい。そのような接着剤層は前述の接着剤からできていてもよく、４〜３６μｍ、好ましくは８〜２０μｍの厚みを有する。
【００２０】
二重層の製造方法は当該技術分野において周知である。一般には、梁で縦糸をよった後、織機で織ることによって織物が作られる。得られた単一の層を任意に含浸または積層させ、カレンダー処理またはラミネーション処理に附してもよい。少なくとも２層の織物層をステッチング、加熱または加圧によって結合させることができる。
【００２１】
さらに本発明は、当業者に周知の方法に従って本発明の耐貫通性材料から作られた成品に関する。そのような成品の例としては、防弾チョッキおよび装甲板が挙げられる。
下記実施例を用いて本発明をさらに詳しく説明する。
【実施例】
【００２２】
２２層の二重層を含んでなる耐貫通性材料を下記手順によって製造した。
【００２３】
各二重層の第１層は、縦糸方向（９．５本／ｃｍ、Ｌａｎｇｗｅｉｄ  ａｍ  Ｌｅｃｈ，  ＤＥにあるＣｉｂａ  Ｓｐｅｚｉａｌｉｔａｔｅｎｃｈｅｍｉｅ  Ｐｆｅｒｓｅｅ  ＧｍｂＨ社製のＯＬＥＯＰＨＯＢＯＬ  ＳＭ（登録商標）で撥水処理されている）にテイジントワロン社製の線密度が９３０ｄｔｅｘであるＴｗａｒｏｎ（登録商標）を用いて、横糸方向（２本／ｃｍ）に線密度が１４０ｄｔｅｘであるポリエステル（Ｈｏｅｃｈｓｔ社製のＴｒｅｖｉｒａ（登録商標）７１０）を用いて製造した。
【００２４】
各二重層の第２層は、縦糸方向（４本／ｃｍ）に線密度が１４０ｄｔｅｘであるポリエステル（Ｈｏｅｃｈｓｔ社製のＴｒｅｖｉｒａ（登録商標）７１０）を用いて、横糸方向（９．５本／ｃｍ、Ｌａｎｇｗｅｉｄ  ａｍ  Ｌｅｃｈ，  ＤＥにあるＣｉｂａ  Ｓｐｅｚｉａｌｉｔａｔｅｎｃｈｅｍｉｅ  Ｐｆｅｒｓｅｅ  ＧｍｂＨ社製のＯＬＥＯＰＨＯＢＯＬ  ＳＭ（登録商標）で撥水処理されている）にテイジントワロン社製の線密度が９３０ｄｔｅｘであるＴｗａｒｏｎ（登録商標）を用いて製造した。前記第１層の縦糸／横糸比および前記第２層の縦糸／横糸比は６．６であった。
【００２５】
二重層を作製する上で、前記第１層と第２層とを、厚みが１０μｍであるポリエチレンフィルム（ＥＫＢ社製のＬＤＰＥ）を３層用いて積層させた。二重層の両外側にポリエチレンフィルムを一枚ずつ配置し、そして二重層を構成する２つの織物層の間にもポリエチレンフィルムを一枚配置した。このようにして、二重層を２２層作製した。
剥離紙で互いから分離された前記２２層の二重層を重ね合わせ、プレス機に設置し、１２０℃の温度および２５バールの圧力で２５分間プレスした。その後、プレス機の加熱を止めた。その後、前記２２層の二重層を互いから引き離し、剥離紙を取り除き、そして前記２２層の二重層を再び重ね合わせることによって、重量が約４，７３０ｇ／ｍ２である耐貫通性材料が得られた。
【００２６】
比較例
いずれの糸にも撥水処理を全く施さなかったことを除いて、実施例と同じようにして重量が約４，７３０ｇ／ｍ２である耐貫通性材料を製造した。
【００２７】
ｖ５０の測定
ｖ５０値を９ｘ１９パラ型ＤＭ１１Ａ１Ｂ２  ＤＡＧ弾丸を用いて測定した。ここで、ｖ５０とは、５０％の弾丸が止まり、５０％の弾丸が完全に貫通する速度である。ｖ５０の測定に附された耐貫通性材料は乾燥した状態にあった。これは、前記材料が室温および約６０％の相対湿度において試験されたことを意味する。
各耐貫通性材料に対してｖ５０の測定を２回行い、得られた結果を平均した。得られた平均値を下記表に示す。
【００２８】
【表１】
2005538334.tif 000002
【００２９】
上記表は、実施例の耐貫通性材料は、比較例の耐貫通性材料の平均ｖ５０値よりも２．７％高い平均ｖ５０値を示すことを示している。そのｖ５０の差は、いずれの糸も撥水処理されていない比較例の耐貫通性材料と比較した場合に実施例の耐貫通性材料のエネルギー吸収率が５．４％高いことに対応している。
【００３０】
ブンデズマン（Ｂｕｎｄｅｓｍａｎｎ）しゅう雨試験
実施例および比較例の耐貫通性材料をブンデズマンしゅう雨試験（ＩＳＯ９８６５）に附した。下記表は、１０分後の吸収水分の重量％を示している。
【００３１】
【表２】
2005538334.tif 000003
【００３２】
上記表は、実施例の耐貫通性材料は、いずれの糸も撥水処理されていない比較例の耐貫通性材料の吸収水分のわずか約１／３である吸収水分を示すことを示している。
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
少なくとも二重層の織物を含んでなる耐貫通性材料において、
前記二重層は、第１の織物層と、第２の織物層とを含んでなり、
前記第１の織物層は、
糸の本数が３．５〜２０本／ｃｍであり、少なくとも２１０ｄｔｅｘの線密度を有し、そして織物重量の少なくとも６５％を占める１組目の糸、
および
糸の本数が０．５〜１６本／ｃｍでありそして少なくとも５０ｄｔｅｘの線密度を有する２組目の糸で構成され、
前記２組目の糸は、前記１組目の糸に対して直角であり、
前記２組目の糸の本数／ｃｍに対する前記１組目の糸の本数／ｃｍの比率は＞１である、そして
前記第２の織物層は、
糸の本数が０．５〜１６本／ｃｍでありそして少なくとも５０ｄｔｅｘの線密度を有する１組目の糸、および
糸の本数が３．５〜２０本／ｃｍであり、少なくとも２１０ｄｔｅｘの線密度を有し、そして織物重量の少なくとも６５％を占める２組目の糸で構成され、
前記２組目の糸は、前記１組目の糸に対して直角であり、
前記１組目の糸の本数／ｃｍに対する前記２組目の糸の本数／ｃｍの比率は＞１である、そして
前記第１層の１組目の糸と２組目の糸は、それぞれ、前記第２層の１組目の糸と２組目の糸に対して平行に位置しており、
前記第１の織物層の少なくとも１組目の糸および前記第２の織物層の少なくとも２組目の糸が防水剤で処理されていることを特徴とする、
前記耐貫通性材料。
【請求項２】
前記第１の織物層の第１組目および２組目の糸そして前記第２の織物層の第１組目および２組目の糸が防水剤で処理されている、請求項１に記載の耐貫通性材料。
【請求項３】
前記防水剤は、フッ素原子と炭素原子とを含んでなる、請求項１または２に記載の耐貫通性材料。
【請求項４】
前記防水剤は、フルオロアクリレートポリマーの混合物を含んでなる、請求項３に記載の耐貫通性材料。
【請求項５】
前記防水剤で処理された糸は、前記防水剤で処理された糸の重量に対して、約０．１〜約２重量％のフルオロアクリレートポリマーを含んでなる、請求項１〜４のいずれか１つに記載の耐貫通性材料。
【請求項６】
少なくとも前記第１層の２組目の糸の線密度に対する１組目の糸の線密度の比率および前記第２層の１組目の糸の線密度に対する２組目の糸の線密度の比率は＞１である、請求項１〜５のいずれか１つに記載の耐貫通性材料。
【請求項７】
少なくとも前記第１層の２組目の糸の線密度に対する１組目の糸の線密度の比率および前記第２層の１組目の糸の線密度に対する２組目の糸の線密度の比率は＞４．２である、請求項６に記載の耐貫通性材料。
【請求項８】
少なくとも前記第１層の２組目の糸の線密度に対する１組目の糸の線密度の比率および前記第２層の１組目の糸の線密度に対する２組目の糸の線密度の比率は＞５．９である、請求項６または７に記載の耐貫通性材料。
【請求項９】
前記第１層の２組目の糸および前記第２層の１組目の糸のうちの少なくとも一方は０．５〜８本／ｃｍの糸を含んでなる、請求項１〜８のいずれか１つに記載の耐貫通性材料。
【請求項１０】
前記二重層を構成する層の糸は互いに結合されている、請求項１〜９のいずれか１つに記載の耐貫通性材料。
【請求項１１】
前記二重層を構成する層の糸は接着剤によって互いに結合されている、請求項１０に記載の耐貫通性材料。
【請求項１２】
前記第１層の１組目の糸および前記第２層の２組目の糸は、アラミド糸、ポリエチレン糸およびポリ−ｐ−フェニレンベンゾビスオキサゾール（ＰＢＯ）糸から選択される強力糸で構成される、請求項１〜１１のいずれか１つに記載の耐貫通性材料。
【請求項１３】
前記第１層の２組目の糸および前記第２層の１組目の糸は、ポリエステル糸、ポリエチレン糸、ポリプロピレン糸およびアラミド糸から選択される、請求項１〜１２のいずれか１つに記載の耐貫通性材料。
【請求項１４】
前記第１層の１組目の糸および前記第２層の２組目の糸はアラミド糸で構成され、そして前記第１層の２組目の糸および前記第２層の１組目の糸はポリエステル糸で構成される、請求項１〜１３のいずれか１つに記載の耐貫通性材料。
【請求項１５】
前記第１層の１組目の糸の線密度および前記第２層の２組目の糸の線密度は２１０〜６，７２０ｄｔｅｘである、請求項１〜１４のいずれか１つに記載の耐貫通性材料。
【請求項１６】
前記第１層の１組目の糸の線密度および前記第２層の２組目の糸の線密度は４２０〜３，３６０ｄｔｅｘである、請求項１５に記載の耐貫通性材料。
【請求項１７】
前記第１層の１組目の糸の線密度および前記第２層の２組目の糸の線密度は４２０〜１，６８０ｄｔｅｘである、請求項１５または１６に記載の耐貫通性材料。
【請求項１８】
前記第１層の１組目の糸の線密度および前記第２層の２組目の糸の線密度は８４０〜１，１００ｄｔｅｘである、請求項１５、１６または１７に記載の耐貫通性材料。
【請求項１９】
前記第１層の２組目の糸の線密度および前記第２層の１組目の糸の線密度は５０〜２８０ｄｔｅｘである、請求項１〜１８のいずれか１つに記載の耐貫通性材料。
【請求項２０】
前記第１層の２組目の糸の線密度および前記第２層の１組目の糸の線密度は８０〜１４０ｄｔｅｘである、請求項１９に記載の耐貫通性材料。
【請求項２１】
前記第１層の１組目の糸および前記第２層の１組目の糸は縦糸であり、そして前記第１層の２組目の糸および前記第２層の２組目の糸は横糸である、請求項１〜２０のいずれか１つに記載の耐貫通性材料。
【請求項２２】
前記二重層には２つの外側があり、そして前記二重層の外側のうちの少なくとも１方には保護層が設けられている、請求項１〜２１のいずれか１つに記載の耐貫通性材料。
【請求項２３】
請求項１〜２２のいずれか１つに記載の耐貫通性材料から作られた成品。
【手続補正２】
【補正対象書類名】明細書
【補正対象項目名】０００３
【補正方法】変更
【補正の内容】
【０００３】
ＷＯ００／４２２４６には、ある角度で交差して重ね合わされた２層の織物からなる織物の二重層を少なくとも含んでなる耐貫通性材料が開示されている。前記織物は、３．５〜２０本／ｃｍの糸を含んでなり且つ少なくとも４２０ｄｔｅｘの線密度を有する1組目の糸と、０．５〜８本／ｃｍの糸を含んでなり且つ少なくとも５０ｄｔｅｘの線密度を有する２組目の糸で構成され、前記２組目の糸は前記１組目の糸に対して直角であり、そして前記２組目の糸の線密度に対する前記１組目の糸の線密度の比率は＞４．２であり、さらに好ましくは＞７．５である。好ましい実施態様において、前記１組目の糸はｐ−アラミドヤーンでできた縦糸であり、前記２組目の糸はポリエステルヤーンでできた横糸であり、そして前記２組目の糸の本数／ｃｍに対する前記１組目の糸の本数／ｃｍの比率は＞１である。この材料の防弾性能は優れているが、前記２層を交差して重ね合わせる必要性は、製造の簡便性および交差積層工程に伴う弱点が生じてしまうかもしれないという危険性の点から見て不利である。
【手続補正３】
【補正対象書類名】明細書
【補正対象項目名】０００４
【補正方法】変更
【補正の内容】
【０００４】
故に、本発明の基礎を成す課題とは、従来技術の問題点を示さない耐貫通性材料を提供することである。
耐貫通性材料の中には、防弾性能の低下を招く高い水分吸収率を示すものもある。従って、本発明の基礎を成すもう１つの課題とは、この問題点を軽減することである。
【手続補正４】
【補正対象書類名】明細書
【補正対象項目名】０００５
【補正方法】変更
【補正の内容】
【０００５】
これらの問題点は、少なくとも二重層の織物を含んでなる耐貫通性材料であって、
前記二重層は、第１の織物層と、第２の織物層とを含んでなり、
前記第１の織物層は、
糸の本数が３．５〜２０本／ｃｍであり、少なくとも２１０ｄｔｅｘの線密度を有し、そして織物重量の少なくとも６５％を占める1組目の糸、および
糸の本数が０．５〜１６本／ｃｍでありそして少なくとも５０ｄｔｅｘの線密度を有する２組目の糸で構成され、
前記２組目の糸は、前記１組目の糸に対して直角であり、
前記２組目の糸の本数／ｃｍに対する前記１組目の糸の本数／ｃｍの比率は＞１である、
前記第２の織物層は、
糸の本数が０．５〜１６本／ｃｍでありそして少なくとも５０ｄｔｅｘの線密度を有する１組目の糸、および
糸の本数が３．５〜２０本／ｃｍであり、少なくとも２１０ｄｔｅｘの線密度を有し、そして織物重量の少なくとも６５％を占める２組目の糸で構成され、
前記２組目の糸は、前記１組目の糸に対して直角であり、
前記１組目の糸の本数／ｃｍに対する前記２組目の糸の本数／ｃｍの比率は＞１である、そして
前記第１層の１組目の糸と２組目の糸は、それぞれ、前記第２層の１組目の糸と２組目の糸に対して平行に位置しており、
前記第１の織物層の少なくとも１組目の糸および前記第２の織物層の少なくとも２組目の糸が防水剤で処理されていることを特徴とする、
前記耐貫通性材料によって解決される。
【手続補正５】
【補正対象書類名】明細書
【補正対象項目名】０００６
【補正方法】変更
【補正の内容】
【０００６】
本発明の範囲内において、「糸」という用語は、ステープルヤーン、撚ステープルヤーン、撚フィラメントヤーン、不撚混合ヤーン、好ましくは不撚フィラメントヤーンのごときあらゆる種類の糸を意味する。
本発明による耐貫通性材料の好ましい実施態様において、第１の織物層の１組目および２組目の糸そして第２の織物層の１組目および２組目の糸は防水剤で処理されている。
【手続補正６】
【補正対象書類名】明細書
【補正対象項目名】０００７
【補正方法】変更
【補正の内容】
【０００７】
本発明の範囲内において、原則として、水をはじき、かつ、公知の方法で糸に塗布することができるあらゆる材料を前記防水剤として用いることができる。しかしながら、その撥水能力が高いという理由により、フッ素原子と炭素原子とを含んでなる防水剤、例えばフルオロポリマー、特にフルオロアクリレートポリマーの混合物が好ましい。前記混合物は、例えば、Ｌａｎｇｗｅｉｄ  ａｍ  Ｌｅｃｈ，  ＤＥにあるＣｉｂａ  Ｓｐｅｚｉａｌｉｔａｔｅｎｃｈｅｍｉｅ  Ｐｆｅｒｓｅｅ  ＧｍｂＨ社製のＯＬＥＯＰＨＯＢＯＬ  ＳＭ（登録商標）に含有されている。
【手続補正７】
【補正対象書類名】明細書
【補正対象項目名】０００８
【補正方法】変更
【補正の内容】
【０００８】
本発明による耐貫通性材料の好ましい実施態様において、前記防水剤で処理された糸は、前記防水剤で処理された糸の重量に対して、約０．１〜約２重量％のフルオロアクリレートポリマーを含んでなる。特に好ましいのは、前記防水剤で処理された糸の重量に対して約１重量％のフルオロアクリレートポリマーである。
【手続補正８】
【補正対象書類名】明細書
【補正対象項目名】０００９
【補正方法】変更
【補正の内容】
【０００９】
好ましくは、本発明による耐貫通性材料において、少なくとも、前記第１層の２組目の糸の線密度に対する１組目の糸の線密度の比率および前記第２層の１組目の糸の線密度に対する２組目の線密度の比率は＞１であり、さらに好ましくは＞４．２であり、最も好ましくは＞５．９である。特に有効な比率は、６〜６．６である。
本発明による耐貫通性材料の好ましい実施態様において、前記第１層の２組目の糸および前記第２層の１組目の糸のうちの少なくとも一方は、０．５〜８本／ｃｍの糸を含んでなる。
各層において、少なくとも２１０ｄｔｅｘの線密度を有する糸は、その層の織物重量の少なくとも６５％を占める。これらの糸は、好ましくは、その層の織物重量の少なくとも７０％、さらに好ましくは７５％を占める。
【手続補正９】
【補正対象書類名】明細書
【補正対象項目名】００１０
【補正方法】変更
【補正の内容】
【００１０】
前記２層のそれぞれにおいて、２組目の糸は１組目の糸に対して直角である。通常、これらの糸群は互いにほぼ直交しているが、これは必須ではない。２組目の糸は、１組目の糸に対して９０°以外の角度で配置されていてもよい。前記２層は、交差積層せずに、互いに固定されている。
【手続補正１０】
【補正対象書類名】明細書
【補正対象項目名】００１１
【補正方法】変更
【補正の内容】
【００１１】
本発明による耐貫通性材料の好ましい実施態様において、前記二重層を構成する層の糸は、例えばステッチボンディング、好ましくは接着剤によって、互いに結合されている。前記接着剤は、例えば仕上げ剤として糸の上または織物の上に塗布される接着剤でもよい。
また、前記接着剤は、前記二重層の２つの織物層の間に配置される接着剤層であってもよい。


【国際調査報告】
2005538334.tif 000004
2005538334.tif 000005
2005538334.tif 000006